(57)【要約】【課題】表面性状および耐食性に優れる鋼材を高効率で、かつ歩留まりよく製造する。【解決手段】質量％で、Ｃ：０．０１〜０．３０％、Ｓｉ：０．０１〜０．７０％、Ｍｎ：０．２０〜３．００％、Ｃｕ：０．０５〜３．００％、Ｓｎ：０．０６〜３．００％、ｓｏｌ．Ａｌ：０．２０〜３．００％、を含有し、残部はＦｅおよび不純物からなり、不純物としてのＰ、Ｓ、ＮおよびＯが、それぞれＰ：０．０４０％以下、Ｓ：０．０４０％以下、Ｎ：０．０２０％以下、およびＯ：０．０１０％以下であり、下記（１）式から求められるＣＰ値が０．９８以下である表面性状に優れた鋼材。  ＣＰ＝３Ｃｕ−２Ｎｉ＋Ｓｎ−ｓｏｌ．Ａｌ−１００Ｂ  ・・・（１）  ただし、（１）式中の元素記号は各元素の鋼中含有量（質量％）を意味する。【選択図】  なし【特許請求の範囲】
【請求項１】
質量％で、Ｃ：０．０１〜０．３０％、Ｓｉ：０．０１〜０．７０％、Ｍｎ：０．２０〜３．００％、Ｃｕ：０．０５〜３．００％、Ｓｎ：０．０６〜３．００％、ｓｏｌ．Ａｌ：０．２０〜３．００％、を含有し、残部はＦｅおよび不純物からなり、
不純物としてのＰ、Ｓ、ＮおよびＯが、それぞれＰ：０．０４０％以下、Ｓ：０．０４０％以下、Ｎ：０．０２０％以下、およびＯ：０．０１０％以下であり、
下記（１）式から求められるＣＰ値が０．９８以下
であることを特徴とする表面性状に優れた鋼材。
ＣＰ＝３Ｃｕ−２Ｎｉ＋Ｓｎ−ｓｏｌ．Ａｌ−１００Ｂ  ・・・（１）
ただし、（１）式中の元素記号は各元素の鋼中含有量（質量％）を意味する。
【請求項２】
さらに、質量％で、Ｎｉ：４．０％以下、Ｃｒ：３．０％以下、Ｍｏ：２．０％以下、Ｖ：０．５０％以下、Ｎｂ：０．５０％以下、Ｂ：０．０１０％以下およびＷ：２．０％以下から選択される１種以上を含有することを特徴とする請求項１に記載の表面性状に優れた鋼材。
【請求項３】
さらに、質量％で、Ｔｉ：０．５０％以下を含有することを特徴とする請求項１または２に記載の表面性状に優れた鋼材。
【請求項４】
さらに、質量％で、Ｓｂ：１．０％以下を含有することを特徴とする請求項１から３までのいずれかに記載の表面性状に優れた鋼材。
【請求項５】
さらに、質量％で、Ｃａ：０．０１０％以下、ＲＥＭ：０．０２０％以下、Ｍｇ：０．０１０％以下およびＺｒ：０．２０％以下から選択される１種以上を含有することを特徴とする請求項１から４までのいずれかに記載の表面性状に優れた鋼材。
【発明の詳細な説明】
【技術分野】
【０００１】
本発明は、鋼材に係り、特に、耐食性が要求される用途に使用される厚鋼板、形鋼などの表面性状に優れた鋼材に関する。
【背景技術】
【０００２】
ＣｕおよびＳｎには、鋼材の耐食性を高める効果があるが、熱間圧延時に表面疵を生成する、いわゆる赤熱脆性の問題を生じさせる。表面疵が生じた場合には、冷間での機械加工によって当該部分を除去する必要があり、生産能率および歩留まりが低下する。
【０００３】
上記の表面疵の生成を防止する方法として、特許文献１には、表面性状に優れた鋼材の製造方法に関する技術が開示されている。特許文献１で開示された技術によれば、加工に先立つ加熱初期に鋳片表面温度を１３００℃以上に加熱することにより、ＣｕおよびＳｎを含有する鋼材であっても、優れた表面性状を有するものとできるとされている。また、特許文献２には、ＣｕおよびＳｎを含有する鋼スラブを９５０℃以下の温度で加熱し、さらに無酸化雰囲気下で圧延温度に加熱する表面疵防止方法が開示されている。
【先行技術文献】
【特許文献】
【０００４】
【特許文献１】特開平７−２４６４０２号公報
【特許文献２】特開平５−２２０５０５号公報
【発明の概要】
【発明が解決しようとする課題】
【０００５】
特許文献１に開示された技術では１３００℃以上という高温に鋳片を加熱する必要があるので、加熱炉の炉壁の寿命が従来よりも短くなるという問題がある。また、特許文献２に開示された技術では９５０℃を超える温度域では無酸化雰囲気で加熱することが必要であるとされ、設備コストが従来よりも大きくなるという問題がある。
【０００６】
本発明は、このような従来技術の問題を解決するため、ＣｕおよびＳｎを含有する鋳片を酸化雰囲気で９５０℃を超え１３００℃未満に加熱した後に熱間圧延を行う場合においても、優れた表面性状を有する鋼材を提供することを目的とする。
【課題を解決するための手段】
【０００７】
本発明者らは、ＣｕおよびＳｎを含有する鋼材における赤熱脆性は、酸化雰囲気での加熱によるスケールの生成、難酸化元素であるＣｕおよびＳｎの濃度の高い液相の生成、その液相のオーステナイト粒界への進入などに関係していると考えた。
【０００８】
そして、本発明者らは、ＣｕおよびＳｎを含有する鋳片を酸化雰囲気で９５０℃を超え１３００℃未満に加熱しても、赤熱脆性が起こりにくく、良好な表面性状を有する鋼材を得るべき、鋭意検討を行い、本発明を完成させた。
【０００９】
本発明は、下記の鋼材を要旨とする。
【００１０】
（Ａ）質量％で、Ｃ：０．０１〜０．３０％、Ｓｉ：０．０１〜０．７０％、Ｍｎ：０．２０〜３．００％、Ｃｕ：０．０５〜３．００％、Ｓｎ：０．０６〜３．００％、ｓｏｌ．Ａｌ：０．２０〜３．００％、を含有し、残部はＦｅおよび不純物からなり、不純物としてのＰ、Ｓ、ＮおよびＯが、それぞれＰ：０．０４０％以下、Ｓ：０．０４０％以下、Ｎ：０．０２０％以下、およびＯ：０．０１０％以下であり、下記（１）式から求められるＣＰ値が０．９８以下である、表面性状に優れた鋼材。
ＣＰ＝３Ｃｕ−２Ｎｉ＋Ｓｎ−ｓｏｌ．Ａｌ−１００Ｂ  ・・・（１）
ただし、（１）式中の元素記号は各元素の鋼中含有量（質量％）を意味する。
【００１１】
（Ｂ）さらに、質量％で、Ｎｉ：４．０％以下、Ｃｒ：３．０％以下、Ｍｏ：２．０％以下、Ｖ：０．５０％以下、Ｎｂ：０．５０％以下、Ｂ：０．０１０％以下およびＷ：２．０％以下から選択される１種以上を含有する、上記（Ａ）の表面性状に優れた鋼材。
【００１２】
（Ｃ）さらに、質量％で、Ｔｉ：０．５０％以下を含有する、上記（Ａ）または（Ｂ）の表面性状に優れた鋼材。
【００１３】
（Ｄ）さらに、質量％で、Ｓｂ：１．０％以下を含有する、上記（Ａ）〜（Ｃ）のいずれかの表面性状に優れた鋼材。
【００１４】
（Ｅ）さらに、質量％で、Ｃａ：０．０１０％以下、ＲＥＭ：０．０２０％以下、Ｍｇ：０．０１０％以下およびＺｒ：０．２０％以下から選択される１種以上を含有する、上記（Ａ）〜（Ｄ）のいずれかの表面性状に優れた鋼材。
【発明の効果】
【００１５】
本発明の鋼材は、ＣｕおよびＳｎを含有する鋼材でありながら、９５０℃を超え１３００℃未満の温度域に酸化雰囲気で加熱しても、赤熱脆性が起こりにくく、表面性状に優れている。このため、本発明の鋼材は、その後に、割れ部分を除去するなどの手間が不要であるので、高効率で、かつ歩留まりよく製造することが可能である。本発明の鋼材は、また、特殊な加熱炉を用いることなく製造することが可能である。そして、本発明の鋼材は、表面性状、耐食性に優れているので、各種の構造物に用いられる厚鋼板や形鋼などとして好適である。
【発明を実施するための形態】
【００１６】
以下、本発明の各要件について詳しく説明する。なお、化学組成における各元素の含有量の「％」は「質量％」を意味する。
【００１７】
[１]鋼材の化学組成について
Ｃ：０．０１〜０．３０％
Ｃは、鋼の強度を高めるために必要な元素である。この効果を得るために、Ｃ含有量は０．０１％以上とする。しかし、Ｃの含有量が０．３０％を超えると靱性が低下するのみならず、溶接割れが顕著に起こりやすくなることがある。よって、Ｃ含有量は０．０１〜０．３０％とする。好ましい下限は０．０４％である。また、好ましい上限は０．１８％であり、より好ましい上限は０．１６％である。
【００１８】
Ｓｉ：０．０１〜０．７０％
Ｓｉは、製鋼の過程で脱酸作用を有するとともに、鋼材の強度を高める元素である。これらの効果を得るために、Ｓｉ含有量は０．０１％以上とする。しかし、Ｓｉの含有量が０．７０％を超えると靱性の低下が顕著になることがある。よって、Ｓｉ含有量は０．０１〜０．７０％とする。好ましい下限は０．０５％であり、より好ましい下限は０．１０％である。また、好ましい上限は０．５０％であり、より好ましい上限は０．４０％である。
【００１９】
Ｍｎ：０．２０〜３．００％
Ｍｎは、鋼材の強度および靱性を高める作用を有する。これらの効果を得るために、Ｍｎ含有量は０．２０％以上とする。しかし、その含有量が３．００％を超えると溶接割れが顕著に起こりやすくなることがある。このため、Ｍｎの含有量は０．２０〜３．００％とする。好ましい下限は０．５０％であり、より好ましい下限は１．００％である。また、好ましい上限は２．００％、より好ましい上限は１．６０％である。
【００２０】
Ｃｕ：０．０５〜３．００％
Ｃｕは、鋼材の耐食性を向上させるのに有効な元素であり、その効果を得るために０．０５％以上含有させる。しかし、Ｃｕ含有量が３．００％を超えると溶接割れが起こりやすくなるのみならず、鋼材の表面性状が顕著に悪化することがある。よって、Ｃｕの含有量は０．０５〜３．００％とする。好ましい下限は０．１０％である。また、好ましい上限は１．２０％、より好ましい上限は０．５０％である。
【００２１】
Ｓｎ：０．０６〜３．００％
Ｓｎは、鋼材の耐食性を向上させるのに有効な元素であり、その効果を得るために０．０６％以上含有させる。しかし、Ｓｎ含有量が３．００％を超えると鋼材の表面性状が顕著に悪化することがある。よって、Ｓｎを含有させる場合には、その含有量を０．０６〜３．００％とする。好ましい下限は０．１０％である。また、好ましい上限は０．５０％、より好ましい上限は０．２５％である。
【００２２】
ｓｏｌ．Ａｌ：０．２０〜３．００％
Ａｌは、製鋼の過程で脱酸作用を有する元素であるとともに、熱間圧延前の加熱時には選択酸化され、またＦｅにおけるＣｕ、Ｓｎの固溶限拡大と液相抑制の作用があり、赤熱脆性の防止に寄与する。これらの効果を得るために、ｓｏｌ．Ａｌ（「酸可溶Ａｌ」）として０．２０％以上含有させる。しかし、ｓｏｌ．Ａｌ含有量が３．００％を超えると、溶接熱影響部の靱性が顕著に悪化することがある。よって、ｓｏｌ．Ａｌ含有量は０．２０〜３．００％とする。好ましい下限は０．５０％である。また、好ましい上限は１．５０％であり、より好ましい上限は１．００％である。
【００２３】
本発明の鋼材は、上記の化学組成を有し、残部はＦｅおよび不純物からなるものである。不純物とは、鋼材を工業的に製造する際に、鉱石、スクラップ等の原料その他の要因により混入する成分を意味する。ただし、Ｐ、Ｓ、ＮおよびＯは、不純物としての含有量が高いと、鋼の特性を顕著に悪化させる可能性がある。よって、これらの元素については、その含有量を下記の範囲に制限する必要がある。
【００２４】
Ｐ：０．０４０％以下
Ｐは、鋼材中に不純物として不可避的に存在し、耐食性を向上させる効果を有するが、靱性を悪化させる元素である。そのため、Ｐ含有量は０．０４０％以下とする必要がある。好ましい上限は０．０２０％であり、より好ましい上限は０．０１０％である。
【００２５】
Ｓ：０．０４０％以下
Ｓは、鋼材中に不純物として不可避的に存在し、靱性に有害な元素である。そのため、Ｓ含有量は０．０４０％以下とする必要がある。好ましい上限は０．０１０％であり、より好ましい上限は０．００７％であり、さらに好ましい上限は０．００４％である。
【００２６】
Ｎ：０．０２０％以下
Ｎは、鋼材中に不純物として不可避的に存在し、Ｖ、Ｎｂ、Ｔｉ、Ｂ、Ａｌなどとともに窒化物を形成し、母材および溶接熱影響部の靱性を改善する場合もあるが、その含有量が０．０２０％を超えると、母材および溶接熱影響部の靱性の悪化が顕著になる。よって、Ｎ含有量は０．０２０％以下とする。好ましい上限は０．００９％であり、より好ましい上限は０．００６％である。
【００２７】
Ｏ：０．０１０％以下
Ｏ（酸素）は、鋼材中に不純物として不可避的に存在し、Ｓｉ、Ａｌ、Ｔｉなどとともに酸化物を形成し、母材および溶接熱影響部の靱性を改善する場合もあるが、その含有量が０．０１０％を超えると、母材および溶接熱影響部の靱性の悪化が顕著である。そのため、Ｏ含有量は０．０１０％以下とする必要がある。好ましい上限は０．００４％であり、より好ましい上限は０．００２％である。
【００２８】
ＣＰ値：０．９８以下
Ｃｕ、Ｓｎを含有する鋼の状態図、計算状態図および熱間圧延実験の結果を用いて、赤熱脆性を抑制するための条件を本発明者らが検討した結果、赤熱脆性は、加熱時におけるＣｕ、Ｓｎの濃度の高い液相の生成およびその液相のオーステナイト粒界への進入に関係しているが、ｓｏｌ．Ａｌ、ＮｉおよびＢを適切に含有させることによって、その液相の生成およびオーステナイト粒界への進入を抑制でき、赤熱脆性を防止可能であるとの知見が得られた。より具体的には鋼材中の各元素をそれぞれ規定することに加えて、（１）式から求められるＣＰ値を０．９８以下にした場合に、熱間圧延後の表面性状が良好になる。ＣＰ値は、０．６６以下とすることがより好ましく、０．２０以下とすることがさらに好ましい。
ＣＰ＝３Ｃｕ−２Ｎｉ＋Ｓｎ−ｓｏｌ．Ａｌ−１００Ｂ・・・（１）
ただし、（１）式中の元素記号は各元素の鋼中含有量（質量％）を意味する。無添加の元素についてはゼロを代入する。
【００２９】
本発明の鋼材は、上記の各元素を基本成分とし、さらに、Ｎｉ：４．０％以下、Ｃｒ：３．０％以下、Ｍｏ：２．０％以下、Ｖ：０．５０％以下、Ｎｂ：０．５０％以下、Ｂ：０．０１０％以下、Ｗ：２．０％以下、Ｔｉ：０．５０％以下、Ｓｂ：１．０％以下、Ｃａ：０．０１０％以下、ＲＥＭ：０．０２０％以下、Ｍｇ：０．０１０％以下およびＺｒ：０．２０％以下から選択される１種以上を含有してもよい。
【００３０】
Ｎｉ：４．０％以下
Ｎｉは、鋼材の強度、靱性、耐食性を向上させるのに有効な元素であるとともに、加熱時におけるＣｕおよびＳｎの濃度の高い液相の生成を抑制し、赤熱脆性の防止に寄与する。これらの効果を得るため、鋼材にＮｉを含有させてもよい。しかし、Ｎｉ含有量が４．０％を超えると、鋼材の表面性状が顕著に悪化することがある。よって、Ｎｉを含有させる場合には、その含有量を４．０％以下とする。上記の効果は、Ｎｉを０．０１％以上含有させた場合に顕著となる。好ましい下限は０．１％である。好ましい上限は１．０％、より好ましい上限は０．５０％である。
【００３１】
Ｃｒ：３．０％以下
Ｃｒは、鋼材の強度を向上させるのに有効な元素であるとともに耐食性の改善にも寄与する。これらの効果を得るため、鋼材にＣｒを含有させてもよい。しかし、Ｃｒ含有量が３．０％を超えると、溶接割れが起こりやすくなる。よって、Ｃｒを含有させる場合には、その含有量を３．０％以下とする。上記の効果は、Ｃｒを０．０１％以上含有させた場合に顕著となる。好ましい下限は０．１％である。好ましい上限は１．０％、より好ましい上限は０．５０％である。
【００３２】
Ｍｏ：２．０％以下
Ｍｏは、鋼材の強度を向上させるのに有効な元素であるとともに耐食性の改善に寄与する。これらの効果を得るため、鋼材にＭｏを含有させてもよい。しかし、Ｍｏ含有量が２．０％を超えると、溶接割れが起こりやすくなる。よって、Ｍｏを含有させる場合には、その含有量を２．０％以下とする。上記の効果は、Ｍｏを０．０１％以上含有させた場合に顕著となる。好ましい下限は０．１％である。好ましい上限は１．０％、より好ましい上限は０．５０％である。
【００３３】
Ｖ：０．５０％以下
Ｖは、鋼材の強度を向上させるのに有効な元素であるとともに耐食性の改善にも寄与する。これらの効果を得るため、鋼材にＶを含有させてもよい。しかし、Ｖ含有量が０．５０％を超えると靱性が顕著に悪化するおそれがある。よって、Ｖを含有させる場合には、その含有量を０．５０％以下とする。上記の効果は、Ｖを０．００１％以上含有させた場合に顕著となる。好ましい下限は０．０１％であり、より好ましい下限は０．０２％である。好ましい上限は０．１５％、より好ましい上限は０．１０％、さらに好ましい上限は０．０６％である。
【００３４】
Ｎｂ：０．５０％以下
Ｎｂは、鋼材の強度を向上させるのに有効な元素であるとともに耐食性の改善にも寄与する。これらの効果を得るため、鋼材にＮｂを含有させてもよい。しかし、その含有量が０．５０％を超えると、母材と溶接熱影響部の靱性が悪化する。よって、Ｎｂを含有させる場合には、その含有量を０．５０％以下とする。上記の効果は、Ｎｂを０．００１％以上含有させた場合に顕著となる。好ましい下限は０．０１％である。好ましい上限は０．１０％であり、より好ましい上限は０．０５％である。
【００３５】
Ｂ：０．０１０％以下
Ｂは、鋼材の強度を向上させるのに有効な元素であるとともに、液相のオーステナイト粒界への進入を抑制し、赤熱脆性の防止に寄与する。また、Ｎとともに析出物（ＢＮ）を形成し、母材、溶接熱影響部の靱性を改善する効果もある。これらの効果を得るため、鋼材にＢを含有させてもよい。しかし、Ｂの含有量が０．０１０％を超えると、靱性低下や溶接割れが起こりやすくなる。よって、Ｂを含有させる場合には、その含有量を０．０１０％以下とする。上記の効果は、Ｂを０．０００１％以上含有させた場合に顕著となる。好ましい下限は０．０００５％である。好ましい上限は０．００３％であり、より好ましい上限は０．００２％である。
【００３６】
Ｗ：２．０％以下
Ｗは、鋼材の強度を向上させるのに有効な元素であるとともに耐食性の改善にも寄与する。これらの効果を得るため、鋼材にＷを含有させてもよい。しかし、Ｗ含有量が２．０％を超えると、溶接割れが起こりやすくなる。よって、Ｗを含有させる場合には、その含有量を２．０％以下とする。上記の効果は、Ｗを０．０１％以上含有させた場合に顕著となる。好ましい下限は０．０５％である。好ましい上限は１．０％、より好ましい上限は０．５０％である。
【００３７】
なお、Ｎｉ、Ｃｒ、Ｍｏ、Ｖ、Ｎｂ、ＢおよびＷから選択される１種以上を含有させる場合には、その合計含有量を３．０％以下とすることが好ましい。合計含有量は２．０％以下とするのがより好ましく、１．０％以下とするのがさらに好ましい。
【００３８】
Ｔｉ：０．５０％以下
Ｔｉは、Ｎとともに析出物（ＴｉＮ）を形成し、溶接熱影響部の靱性を改善するのに有効な元素であるとともに耐食性の改善にも寄与する。また、Ｔｉには、固溶Ｎ量を調整して、Ｂ（ボロン）の働きを高める効果もある。これらの効果を得るため、鋼材にＴｉを含有させてもよい。しかし、その含有量が０．５０％を超えると、母材と溶接熱影響部の靱性悪化が顕著になる。よって、Ｔｉ含有量は０．５０％以下とする。上記の効果は、Ｔｉを０．００１％以上含有させた場合に顕著となる。好ましい下限は０．０１％である。好ましい上限は０．１０％であり、より好ましい上限は０．０５％であり、さらに好ましい上限は０．０３％である。
【００３９】
Ｓｂ：１．０％以下
Ｓｂは、鋼材の耐食性を向上させるのに有効な元素である。この効果を得るため、鋼材にＳｂを含有させてもよい。しかし、Ｓｂ含有量が１．０％を超えると鋼材の表面性状が悪化する可能性がある。よって、Ｓｂを含有させる場合には、その含有量を１．０％以下とする。上記効果は、０．０１％以上含有させた場合に顕著となる。好ましい下限は０．０５％である。好ましい上限は０．５０％、より好ましい上限は０．２５％である。
【００４０】
Ｃａ：０．０１０％以下
ＲＥＭ：０．０２０％以下
ＣａおよびＲＥＭは、硫化物（特にＭｎＳ）の形態を制御し、靱性を向上させるのに有効な元素である。これらの効果を得るためにＣａおよびＲＥＭの一方または両方を含有させてもよい。ただし、含有量が過剰な場合、ＣａおよびＲＥＭを含む介在物が粗大となる。粗大化した介在物がクラスター化すると、鋼の清浄度を害し、溶接性にも悪影響を及ぼすことがある。よって、Ｃａを含有させる場合には、その含有量は０．０１０％以下とし、ＲＥＭを含有させる場合には、その含有量は０．０２０％以下とする。上記の効果は、Ｃａは０．０００５％以上、ＲＥＭは０．００１０％以上含有させた場合に顕著となる。Ｃａ含有量は、溶接性の観点から０．００５％以下にすることが好ましい。ＲＥＭの含有量は、溶接性の観点から０．０１０％以下にすることが好ましい。なお、ＲＥＭは、Ｓｃ、Ｙおよびランタノイドの合計１７元素の総称であり、これらの元素から選択される１種以上を含有させることができる。ＲＥＭの含有量は上記元素の合計量を意味する。
【００４１】
Ｍｇ：０．０１０％以下
Ｍｇは、微細に分散した酸化物を形成し、溶接熱影響部のオーステナイト粒径の粗大化を抑制して低温靭性を向上させる効果を有する。この効果を得るためにＭｇを含有させてもよい。ただし、Ｍｇ含有量が０．０１０％を超えると、粗大な酸化物を生成して靭性を劣化させることがある。このため、Ｍｇを含有させる場合には、その含有量は０．０１０％以下とする。上記の効果は、Ｍｇを０．０００５％以上含有させた場合に顕著となる。
【００４２】
Ｚｒ：０．２０％以下
Ｚｒは、微細に分散した酸化物または窒化物を形成し、溶接熱影響部のオーステナイト粒径の粗大化を抑制して低温靭性を向上させる効果を有する。この効果を得るためにＺｒを含有させてもよい。ただし、Ｚｒ含有量が０．２０％を超えると、粗大な酸化物または窒化物を生成して靭性を劣化させることがある。このため、Ｚｒを含有させる場合には、その含有量は０．２０％以下とする。上記の効果は、Ｚｒを０．０１０％以上含有させた場合に顕著となる。
【００４３】
[２]製造条件について
上記[１]で説明した化学組成を有する鋼片または鋼塊を加熱し、熱間加工を行うことで表面性状に優れた鋼材を製造することができる。各工程の好ましい条件を以下に示す。
【００４４】
熱間加工前の加熱温度は、鋼材の熱間加工を容易に行うため、９５０℃を超える温度とすることが好ましい。この温度で熱間加工前の加熱を行えば、炭窒化物の固溶が促進され、ひいては、強度および靱性が向上するなどの効果が得られる。ただし、加熱温度が高すぎると、オーステナイト結晶粒が粗大化して靱性が劣化することがあり、また高温のために加熱炉の炉壁の寿命が短くなるという問題がある。したがって、加熱温度は１３００℃未満とするのが好ましい。加熱温度の下限は９７０℃とするのが好ましく、１０００℃とするのがより好ましく、１１００℃とするのがさらに好ましい。加熱温度の上限は、１２８０℃とするのが好ましく、１２５０℃とするのがより好ましい。
【００４５】
熱間加工は、９５０℃以下の温度域における合計圧下率が０．１以上となる条件で行うことが好ましい。これにより、製品の結晶粒径を小さくすることができ、良好な靱性を確保することが容易になる。９５０℃以下の温度域における合計圧下率は０．２以上とするのがより好ましい。ここで、「９５０℃以下の温度域における合計圧下率」とは、｛（９５０℃に達した時点の厚さ）−（仕上厚さ）｝／（９５０℃に達した時点の厚さ）を意味する。
【００４６】
熱間加工の仕上温度は、９００℃以下とすることが好ましい。これにより、良好な靱性がより確実に得られる。仕上温度は、８５０℃以下とすることがより好ましい。上記各温度は、被熱間加工材の代表位置（例えば、圧延面の中央部）における表面温度を意味する。
【００４７】
熱間加工中および加工後の一方または両方において、被熱間加工材に加速冷却を適用することにより、強度、靱性および生産能率を改善できる場合があるので、加速冷却を用いてもよい。また、各種の熱処理を行ってもよい。
【実施例１】
【００４８】
以下、実施例によって本発明をより具体的に説明するが、本発明はこれらの実施例に限定されるものではない。
【００４９】
表１に示す化学組成を有する厚さ１３０ｍｍの鋼片を、１２００℃に加熱し、加熱後にその温度で１時間保持し、表２に示す条件で熱間圧延を実施し、鋼板を作製した。９５０℃以下の温度域における合計圧下率は０．２６であった。仕上板厚は２５ｍｍとし、圧延後は放冷した。表２中、温度を測定しなかったパスにおいては、「温度（℃）」を空欄とした。
【００５０】
得られた各鋼板について、常温で表面性状の観察を行った結果を表１に記載した。表面性状度として４段階（０：不良、１：やや良好、２：良好、３：極めて良好）で評価した。観察位置は、熱間圧延材のクロップ部（長手方向の端）における端面である。
【００５１】
【表１】
2014001445.tif 000002
【００５２】
【表２】
2014001445.tif 000003
【００５３】
表１に示すように、鋼Ｎｏ．１〜２８（本発明例）は表面性状度が１〜３であり、表面性状度が１、２の鋼板でも表面割れは軽微であり、特に表面性状度が３の鋼板では表面割れが全く見られなかった。一方、ＣＰ値が本発明で規定される条件を満足しない鋼Ｎｏ．２９および３０（比較例）は表面性状度０と不良であり、板端面に最大深さ３ｍｍを超える割れが見られた。
【産業上の利用可能性】
【００５４】
本発明の鋼材は、ＣｕおよびＳｎを含有する鋼材でありながら、９５０℃を超え１３００℃未満の温度域に酸化雰囲気で加熱しても、赤熱脆性が起こりにくく、表面性状に優れている。このため、本発明の鋼材は、その後に、割れ部分を除去するなどの手間が不要であるので、高効率で、かつ歩留まりよく製造することが可能である。本発明の鋼材は、また、特殊な加熱炉を用いることなく製造することが可能である。そして、本発明の鋼材は、表面性状、耐食性に優れているので、各種の構造物に用いられる厚鋼板や形鋼などとして好適である。